"多孔性ポリイミドからなるリチウムイオン電池用セパレータの製造方法にして、ポリアミド酸相とシリカ相とが共有結合によって一体となった分子構造を呈する有機-無機ポリマーハイブリッドIを準備する工程と、前記有機-無機ポリマーハイブリッドIのポリアミド酸相をイミド化して、ポリイミド相とシリカ相とが共有結合によって一体となった分子構造を呈する有機-無機ポリマーハイブリッドIIとする工程と、前記有機-無機ポリマーハイブリッドIIよりシリカ相を除去して多孔性ポリイミドとする工程とを、含むリチウムイオン電池用セパレータの製造方法。前記ポリアミド酸相が、部分的に直鎖部を有する多分岐ポリアミド酸からなる相である請求項1に記載のリチウムイオン電池用セパレータの製造方法。前記有機-無機ポリマーハイブリッドIIよりシリカ相を除去する際に、フッ化水素酸、又はフッ素含有化合物の水溶液が用いられる請求項1又は請求項2に記載のリチウムイオン電池用セパレータの製造方法。前記多孔性ポリイミドを、水を用いて洗浄し、更に、20°Cにおける表面張力が72.25mN/m未満である液体を用いて洗浄する工程を含む請求項1~請求項3の何れか1項に記載のリチウムイオン電池用セパレータの製造方法。ここにおいて、本発明は、かかる事情を背景にして為されたものであって、その解決すべき課題とするところは、従来法と比較して簡易に多孔性ポリイミドからなるリチウムイオン電池用セパレータを製造することが出来る方法を提供することにある。そして、本発明は、上述の如き課題を解決すべく、多孔性ポリイミドからなるリチウムイオン電池用セパレータの製造方法にして、ポリアミド酸相とシリカ相とが共有結合によって一体となった分子構造を呈する有機-無機ポリマーハイブリッドIを準備する工程と、前記有機-無機ポリマーハイブリッドIのポリアミド酸相をイミド化して、ポリイミド相とシリカ相とが共有結合によって一体となった分子構造を呈する有機-無機ポリマーハイブリッドIIとする工程と、前記有機-無機ポリマーハイブリッドIIよりシリカ相を除去して多孔性ポリイミドとする工程とを、含むリチウムイオン電池用セパレータの製造方法を、その要旨とするものである。なお、そのようなリチウムイオン電池用セパレータの製造方法の好ましい第一の態様においては、前記ポリアミド酸相が、部分的に直鎖部を有する多分岐ポリアミド酸からなる相である。また、本発明に係る製造方法の好ましい第二の態様においては、前記有機-無機ポリマーハイブリッドIIよりシリカ相を除去する際に、フッ化水素酸、又はフッ素含有化合物の水溶液が用いられる。さらに、本発明に従う製造方法の好ましい第三の態様においては、前記多孔性ポリイミドを、水を用いて洗浄し、更に、20°Cにおける表面張力が72.25mN/m未満である液体を用いて洗浄する工程を、含む。このように、本発明に従うリチウムイオン電池用セパレータの製造方法にあっては、ポリアミド酸相とシリカ相とが共有結合によって一体となった分子構造を呈する有機-無機ポリマーハイブリッドIを準備し、かかる有機-無機ポリマーハイブリッドIのポリアミド酸相をイミド化して有機-無機ポリマーハイブリッドIIとし、更に、この有機-無機ポリマーハイブリッドIIよりシリカ相を除去して多孔性ポリイミドとすることを特徴とするものである。従って、従来法より簡易にリチウムイオン電池用セパレータを製造することが可能である。ところで、本発明に従うリチウムイオン電池用セパレータの製造方法においては、先ず、ポリアミド酸相とシリカ相とが共有結合によって一体となった分子構造を呈する有機-無機ポリマーハイブリッドIが合成調製されて、準備される。かかる有機-無機ポリマーハイブリッドIの合成は、従来より公知の各種手法を組み合わせることにより実施することが可能である。本発明においては、好ましくは、1先ず、テトラカルボン酸二無水物と、ジアミン及び/又はトリアミンとを反応せしめてポリアミド酸を合成する工程と、2次いで、得られたポリアミド酸と、アルコキシシリル基を有するシランカップリング剤と、シリカ微粒子とを用いて、有機-無機ポリマーハイブリッドを合成する工程とからなる手法が、有利に採用される。ポリアミド酸を合成するに際して用いられ得るテトラカルボン酸二無水物としては、従来より公知の各種のものであれば、何れも用いることが可能であり、それら公知のものの中から、目的とする多孔性ポリイミドに応じた一種若しくは二種以上のものが、適宜に選択されて、用いられることとなる。具体的には、無水ピロメリット酸PMDA、オキシジフタル酸二無水物ODPA、3,3’,4,4’-ベンゾフェノンテトラカルボン酸二無水物BTDA、3,3’,4,4’-ジフェニルスルホンテトラカルボン酸二無水物DSDA、4,4’-ヘキサフルオロイソプロピリデンジフタル酸二無水物6FDA、2,2’-ビス[ジカルボキシフェノキシフェニル]プロパン二無水物BSAA、3,3’,4,4’-ビフェニルテトラカルボン酸二無水物BPDA、2,3,3’,4’-ビフェニルテトラカルボン酸二無水物、ビス3,4-ジカルボキシフェニルエーテル二無水物、ビス3,4-ジカルボキシフェニルスルフィド二無水物、ビス3,4-ジカルボキシフェニルスルホン二無水物、ビス3,4-ジカルボキシフェニルメタン二無水物、2,2-ビス3,4-ジカルボキシフェニルプロパン二無水物、2,2-ビス3,4-ジカルボキシフェニル-1,1,1,3,3,3-ヘキサフルオロプロパン二無水物、1,3-ビス3,4-ジカルボキシフェノキシベンゼン二無水物、1,4-ビス3,4-ジカルボキシフェノキシベンゼン二無水物、4,4’-ビス3,4-ジカルボキシフェノキシビフェニル二無水物、2,3,6,7-ナフタレンテトラカルボン酸二無水物、1,4,5,8-ナフタレンテトラカルボン酸二無水物等の芳香族テトラカルボン酸二無水物を、例示することが出来る。また、ブタン-1,2,3,4-テトラカルボン酸二無水物、ペンタン-1,2,4,5-テトラカルボン酸二無水物、シクロブタンテトラカルボン酸二無水物、シクロペンタン-1,2,3,4-テトラカルボン酸二無水物、シクロヘキサン-1,2,4,5-テトラカルボン酸二無水物、シクロヘキサ-1-エン-2,3,5,6-テトラカルボン酸二無水物、3-エチルシクロヘキサ-1-エン-3-1,2,5,6-テトラカルボン酸二無水物、1-メチル-3-エチルシクロヘキサン-3-1,2,5,6-テトラカルボン酸二無水物、1-メチル-3-エチルシクロヘキサ-1-エン-3-1,2,5,6-テトラカルボン酸二無水物、1-エチルシクロヘキサン-1-1,2,3,4-テトラカルボン酸二無水物、1-プロピルシクロヘキサン-1-2,3,3,4-テトラカルボン酸二無水物、1,3-ジプロピルシクロヘキサン-1-2,3,3-2,3-テトラカルボン酸二無水物、ジシクロヘキシル-3,4,3’,4’-テトラカルボン酸二無水物、ビシクロ[2.2.1]ヘプタン-2,3,5,6-テトラカルボン酸二無水物、ビシクロ[2.2.2]オクタン-2,3,5,6-テトラカルボン酸二無水物、ビシクロ[2.2.2]オクト-7-エン-2,3,5,6-テトラカルボン酸二無水物等の脂肪族テトラカルボン酸二無水物についても、使用可能である。また、そのようなテトラカルボン酸二無水物A2に対して、トリアミンB3を反応させると、所謂A2B3系重縮合によって、デンドリティック構造を有する多分岐ポリアミド酸が得られる。なお、本明細書において、多分岐ポリアミド酸多分岐ポリイミドとは、全体がデンドリティック構造を呈するポリアミド酸ポリイミドは勿論のこと、部分的に直鎖部を有する多分岐ポリアミド酸ポリイミドや、少なくともその一部がデンドリティック構造を呈するポリアミド酸ポリイミドをも含むものである。また、単にポリアミド酸ポリイミドと記載した場合でも、特段の場合を除いて、多分岐ポリアミド酸多分岐ポリイミドも含まれることは、言うまでもないところである。本発明において用いられるトリアミンとしては、分子内に3個のアミノ基を有する化合物であれば、如何なるものであっても使用可能である。具体的には、1,3,5-トリアミノベンゼン、トリス3-アミノフェニルアミン、トリス4-アミノフェニルアミン、トリス3-アミノフェニルベンゼン、トリス4-アミノフェニルベンゼン、1,3,5-トリス3-アミノフェノキシベンゼン、1,3,5-トリス4-アミノフェノキシベンゼン、1,3,5-トリス4-アミノフェノキシトリアジン、3,3’,5-トリアミノビフェニル、3,3’,5-トリアミノジフェニルエーテル、1,1-ビス4-アミノフェニル-1-4-アミノフェニルエタン、1,1-ビス4-アミノフェニル-1-4-アミノフェニル-2,2,2-トリフルオロエタン、2-アミノ-9,9-ビス4-アミノフェニルフルオレン、2-アミノ-9,9-ビス4-4-アミノフェノキシフェニルフルオレン等の芳香族トリアミンを、例示することが出来る。それらの中でも、本発明においては、好ましくは分子構造が対称形を呈するものが用いられる。即ち、ベンゼン環やトリアジン環の1,3,5位にアミノ基を有するトリアミン化合物が有利に用いられるのであり、そのような芳香族トリアミンとしては、1,3,5-トリアミノベンゼン、トリス3-アミノフェニルアミン、トリス4-アミノフェニルアミン、トリス3-アミノフェニルベンゼン、トリス4-アミノフェニルベンゼン、1,3,5-トリス3-アミノフェノキシベンゼン、1,3,5-トリス4-アミノフェノキシベンゼン、1,3,5-トリス4-アミノフェノキシトリアジン等が挙げられる。本発明においては、ポリアミド酸を合成するに際して、上述のようなトリアミンと共に、或いはトリアミンに代えて、ジアミンを使用することも可能である。特に、ポリアミド酸相が、部分的に直鎖部を有する多分岐ポリアミド酸からなる相である有機-無機ポリマーハイブリッドIを合成するに際しては、上述のテトラカルボン酸二無水物とトリアミンとを反応させて多分岐ポリアミド酸を合成する一方で、別個に、テトラカルボン酸二無水物とジアミンとを反応させて直鎖ポリアミド酸を合成し、その後、それら異なるポリアミド酸と、後述する所定のシランカップリング剤と、シリカ微粒子とを用いて、有機-無機ポリマーハイブリッドIが合成される。本発明において用いられ得るジアミンとしては、フェニレンジアミン、ジアミノジフェニルメタン、ジアミノジフェニルエーテルオキシジアニリン、ジアミノジフェニール、ジアミノベンゾフェノン、2,2-ビス[4-アミノフェノキシフェニル]プロパン、ビス[4-アミノフェノキシフェニル]スルホン、2,2-ビス[4-アミノフェノキシフェニル]ヘキサフルオロプロパン、ビス4-アミノフェノキシベンゼン、4,4’-[フェニレンビス1-メチルエチリデン]ビスアニリン、2,2-ビス4-アミノフェニルヘキサフルオロプロパンや9,9-ビスアミノフェニルフルオレン、1,3-ビス3-アミノフェノキシベンゼン、4,4-ビス3-アミノフェノキシビフェニル、3,3’-ジアミベンゾフェノン、4,4’-ジアミノジフェニルエーテル、1,3-ビス3-3-アミノフェノキシフェノキシベンゼン、1,3-ビス3-4-アミノフェノキシフェノキシベンゼン、5,7-ジアミノ-1,1,4,6-テトラメチルインダイン、1,3-ビス4-3-アミノフェノキシフェノキシベンゼン、1,3-ビス3-2-アミノフェノキシフェノキシベンゼン、1,3-ビス4-2-アミノフェノキシフェノキシベンゼン、1,3-ビス2-2-アミノフェノキシフェノキシベンゼン、1,3-ビス2-3-アミノフェノキシフェノキシベンゼン、1,3-ビス2-4-アミノフェノキシフェノキシベンゼン、1,4-ビス3-3-アミノフェノキシフェノキシベンゼン、1,4-ビス3-4-アミノフェノキシフェノキシベンゼン、1,4-ビス3-2-アミノフェノキシフェノキシベンゼン、1,4-ビス4-3-アミノフェノキシフェノキシベンゼン、1,4-ビス4-2-アミノフェノキシフェノキシベンゼン、1,4-ビス2-2-アミノフェノキシフェノキシベンゼン、1,4-ビス2-3-アミノフェノキシフェノキシベンゼン、1,4-ビス2-4-アミノフェノキシフェノキシベンゼン、1,2-ビス3-3-アミノフェノキシフェノキシベンゼン、1,2-ビス3-4-アミノフェノキシフェノキシベンゼン、1,2-ビス3-2-アミノフェノキシフェノキシベンゼン、1,2-ビス4-4-アミノフェノキシフェノキシベンゼン、1,2-ビス4-3-アミノフェノキシフェノキシベンゼン、1,2-ビス4-2-アミノフェノキシフェノキシベンゼン、1,2-ビス2-2-アミノフェノキシフェノキシベンゼン、1,2-ビス2-3-アミノフェノキシフェノキシベンゼン、1,2-ビス2-4-アミノフェノキシフェノキシベンゼン、1,3-ビス3-3-アミノフェノキシフェノキシ-2-メチルベンゼン、1,3-ビス3-4-アミノフェノキシフェノキシ-4-メチルベンゼン、1,3-ビス4-3-アミノフェノキシフェノキシ-2-エチルベンゼン、1,3-ビス3-2-アミノフェノキシフェノキシ-5-sec-ブチルベンゼン、1,3-ビス4-3-アミノフェノキシフェノキシ-2,5-ジメチルベンゼン、1,3-ビス4-2-アミノ-6-メチルフェノキシフェノキシベンゼン、1,3-ビス2-2-アミノ-6-エチルフェノキシフェノキシベンゼン、1,3-ビス2-3-アミノフェノキシ-4-メチルフェノキシベンゼン、1,3-ビス2-4-アミノフェノキシ-4-tert-ブチルフェノキシベンゼン、1,4-ビス3-3-アミノフェノキシフェノキシ-2,5-ジ-tert-ブチルベンゼン、1,4-ビス3-4-アミノフェノキシフェノキシ-2,3-ジメチルベンゼン、1,4-ビス3-2-アミノ-3-プロピルフェノキシフェノキシベンゼン、1,2-ビス3-3-アミノフェノキシフェノキシ-4-メチルベンゼン、1,2-ビス3-4-アミノフェノキシフェノキシ-3-n-ブチルベンゼン、1,2-ビス3-2-アミノ-3-プロピルフェノキシフェノキシベンゼン、9,9-ビス4-4-アミノフェノキシフェニルフルオレン、9,9-ビス4-アミノフェノキシ3-フェニルフェニルフルオレン、9,9-ビス4-4-アミノ-2-メチルフェノキシフェニルフルオレン、9,9-ビス4-4-アミノ-2-エチルフェノキシフェニルフルオレン、9,9-ビス4-4-アミノ-2-n-プロピルフェノキシフェニルフルオレン、9,9-ビス4-4-アミノ-2-i-プロピルフェノキシフェニルフルオレン、9,9-ビス4-4-アミノ-2-t-ブチルフェノキシフェニルフルオレン、9,9-ビス4-4-アミノ-2-トリフルオロメチルフェノキシフェニルフルオレン、9,9-ビス4-4-アミノ-3-メチルフェノキシフェニルフルオレン、9,9-ビス4-4-アミノ-3-エチルフェノキシフェニルフルオレン、9,9-ビス4-4-アミノ-3-n-プロピルフェノキシフェニルフルオレン、9,9-ビス4-4-アミノ-3-i-プロピルフェノキシフェニルフルオレン、9,9-ビス4-4-アミノ-3-t-ブチルフェノキシフェニルフルオレン、9,9-ビス4-4-アミノ-3-トリフルオロメチルフェノキシフェニルフルオレン、9,9-ビス4-2-アミノ-3-メチルフェノキシフェニルフルオレン、9,9-ビス4-2-アミノ-4-メチルフェノキシフェニルフルオレン、9,9-ビス4-2-アミノ-5-メチルフェノキシフェニルフルオレン、9,9-ビス4-2-アミノ-6-メチルフェノキシフェニルフルオレン、9,9-ビス4-2-アミノ-3-エチルフェノキシフェニルフルオレン、9,9-ビス4-2-アミノ-4-エチルフェノキシフェニルフルオレン、9,9-ビス4-2-アミノ-5-エチルフェノキシフェニルフルオレン、9,9-ビス4-2-アミノ-6-エチルフェノキシフェニルフルオレン、9,9-ビス4-2-アミノ-3-n-プロピルフェノキシフェニルフルオレン、9,9-ビス4-2-アミノ-4-n-プロピルフェノキシフェニルフルオレン、9,9-ビス4-2-アミノ-5-n-プロピルフェノキシフェニルフルオレン、9,9-ビス4-2-アミノ-6-n-プロピルフェノキシフェニルフルオレン、9,9-ビス4-2-アミノ-3-i-プロピルフェノキシフェニルフルオレン、9,9-ビス4-2-アミノ-4-i-プロピルフェノキシフェニルフルオレン、9,9-ビス4-2-アミノ-5-i-プロピルフェノキシフェニルフルオレン、9,9-ビス4-2-アミノ-6-i-プロピルフェノキシフェニルフルオレン、9,9-ビス4-2-アミノ-3-t-ブチルフェノキシフェニルフルオレン、9,9-ビス4-2-アミノ-4-t-ブチルフェノキシフェニルフルオレン、9,9-ビス4-2-アミノ-5-t-ブチルフェノキシフェニルフルオレン、9,9-ビス4-2-アミノ-6-t-ブチルフェノキシフェニルフルオレン、9,9-ビス4-2-アミノ-3-トリフロオロメチルフェノキシフェニルフルオレン、9,9-ビス4-2-アミノ-4-トリフロオロメチルフェノキシフェニルフルオレン、9,9-ビス4-2-アミノ-5-トリフロオロメチルフェノキシフェニルフルオレン、9,9-ビス4-2-アミノ-6-トリフロオロメチルフェノキシフェニルフルオレン、9,9-ビス4-4-アミノ-2-メチルフェノキシ-3-メチルフェニルフルオレン、9,9-ビス4-4-アミノ-2-エチルフェノキシ-3-メチルフェニルフルオレン、9,9-ビス4-4-アミノ-2-n-プロピルフェノキシ-3-メチルフェニルフルオレン、9,9-ビス4-4-アミノ-2-i-プロピルフェノキシ-3-メチルフェニルフルオレン、9,9-ビス4-4-アミノ-2-t-ブチルフェノキシ-3-メチルフェニルフルオレン、9,9-ビス4-4-アミノ-2-トリフルオロメチルフェノキシ-3-メチルフェニルフルオレン、9,9-ビス4-4-アミノ-2-メチルフェノキシ-3-エチルフェニルフルオレン、9,9-ビス4-4-アミノ-2-エチルフェノキシ-3-エチルフェニルフルオレン、9,9-ビス4-4-アミノ-2-n-プロピルフェノキシ-3-エチルフェニルフルオレン、9,9-ビス4-4-アミノ-2-i-プロピルフェノキシ-3-エチルフェニルフルオレン、9,9-ビス4-4-アミノ-2-t-ブチルフェノキシ-3-エチルフェニルフルオレン、9,9-ビス4-4-アミノ-2-トリフルオロメチルフェノキシ-3-エチルフェニルフルオレン、9,9-ビス4-4-アミノ-2-メチルフェノキシ-3-n-プロピルフェニルフルオレン、9,9-ビス4-4-アミノ-2-エチルフェノキシ-3-n-プロピルフェニルフルオレン、9,9-ビス4-4-アミノ-2-n-プロピルフェノキシ-3-n-プロピルフェニルフルオレン、9,9-ビス4-4-アミノ-2-i-プロピルフェノキシ-3-n-プロピルフェニルフルオレン、9,9-ビス4-4-アミノ-2-t-ブチルフェノキシ-3-n-プロピルフェニルフルオレン、9,9-ビス4-4-アミノ-2-トリフルオロメチルフェノキシ-3-n-プロピルフェニルフルオレン、9,9-ビス4-4-アミノ-2-メチルフェノキシ-3-i-プロピルフェニルフルオレン、9,9-ビス4-4-アミノ-2-エチルフェノキシ-3-i-プロピルフェニルフルオレン、9,9-ビス4-4-アミノ-2-n-プロピルフェノキシ-3-i-プロピルフェニルフルオレン、9,9-ビス4-4-アミノ-2-i-プロピルフェノキシ-3-i-プロピルフェニルフルオレン、9,9-ビス4-4-アミノ-2-t-ブチルフェノキシ-3-i-プロピルフェニルフルオレン、9,9-ビス4-4-アミノ-2-トリフルオロメチルフェノキシ-3-i-プロピルフェニルフルオレン、9,9-ビス4-4-アミノ-2-メチルフェノキシ-3-t-ブチルフェニルフルオレン、9,9-ビス4-4-アミノ-2-エチルフェノキシ-3-t-ブチルフェニルフルオレン、9,9-ビス4-4-アミノ-2-n-プロピルフェノキシ-3-t-ブチルフェニルフルオレン、9,9-ビス4-4-アミノ-2-i-プロピルフェノキシ-3-t-ブチルフェニルフルオレン、9,9-ビス4-4-アミノ-2-t-ブチルフェノキシ-3-t-ブチルフェニルフルオレン、9,9-ビス4-4-アミノ-2-トリフルオロメチルフェノキシ-3-t-ブチルフェニルフルオレン、9,9-ビス4-4-アミノ-2-メチルフェノキシ-3-トリフルオロメチルフェニルフルオレン、9,9-ビス4-4-アミノ-2-エチルフェノキシ-3-トリフルオロメチルフェニルフルオレン、9,9-ビス4-4-アミノ-2-n-プロピルフェノキシ-3-トリフルオロメチルフェニルフルオレン、9,9-ビス4-4-アミノ-2-i-プロピルフェノキシ-3-トリフルオロメチルフェニルフルオレン、9,9-ビス4-4-アミノ-2-t-ブチルフェノキシ-3-トリフルオロメチルフェニルフルオレン、9,9-ビス4-4-アミノ-2-トリフルオロメチルフェノキシ-3-トリフルオロメチルフェニルフルオレン、9,9-ビス4-4-アミノ-2-メチルフェノキシ-3,5-ジメチルフェニルフルオレン、9,9-ビス4-4-アミノ-2-エチルフェノキシ-3,5-ジメチルフェニルフルオレン、9,9-ビス4-4-アミノ-2-n-プロピルフェノキシ-3,5-ジメチルフェニルフルオレン、9,9-ビス4-4-アミノ-2-i-プロピルフェノキシ-3,5-ジメチルフェニルフルオレン、9,9-ビス4-4-アミノ-2-t-ブチルフェノキシ-3,5-ジメチルフェニルフルオレン、9,9-ビス4-4-アミノ-2-トリフルオロメチルフェノキシ-3,5-ジメチルフェニルフルオレン、9,9-ビス4-4-アミノ-2-メチルフェノキシ-3,5-ジエチルフェニルフルオレン、9,9-ビス4-4-アミノ-2-エチルフェノキシ-3,5-ジエチルフェニルフルオレン、9,9-ビス4-4-アミノ-2-n-プロピルフェノキシ-3,5-ジエチルフェニルフルオレン、9,9-ビス4-4-アミノ-2-i-プロピルフェノキシ-3,5-ジエチルフェニルフルオレン、9,9-ビス4-4-アミノ-2-t-ブチルフェノキシ-3,5-ジエチルフェニルフルオレン、9,9-ビス4-4-アミノ-2-トリフルオロメチルフェノキシ-3,5-ジエチルフェニルフルオレン、9,9-ビス4-4-アミノ-2-メチルフェノキシ-3,5-ジ-n-プロピルフェニルフルオレン、9,9-ビス4-4-アミノ-2-エチルフェノキシ-3,5-ジ-n-プロピルフェニルフルオレン、9,9-ビス4-4-アミノ-2-n-プロピルフェノキシ-3,5-ジ-n-プロピルフェニルフルオレン、9,9-ビス4-4-アミノ-2-i-プロピルフェノキシ-3,5-ジ-n-プロピルフェニルフルオレン、9,9-ビス4-4-アミノ-2-t-ブチルフェノキシ-3,5-ジ-n-プロピルフェニルフルオレン、9,9-ビス4-4-アミノ-2-トリフルオロメチルフェノキシ-3,5-ジ-n-プロピルフェニルフルオレン、9,9-ビス4-4-アミノ-2-メチルフェノキシ-3,5-ジ-i-プロピルフェニルフルオレン、9,9-ビス4-4-アミノ-2-エチルフェノキシ-3,5-ジ-i-プロピルフェニルフルオレン、9,9-ビス4-4-アミノ-2-n-プロピルフェノキシ-3,5-ジ-i-プロピルフェニルフルオレン、9,9-ビス4-4-アミノ-2-i-プロピルフェノキシ-3,5-ジ-i-プロピルフェニルフルオレン、9,9-ビス4-4-アミノ-2-t-ブチルフェノキシ-3,5-ジ-i-プロピルフェニルフルオレン、9,9-ビス4-4-アミノ-2-トリフルオロメチルフェノキシ-3,5-ジ-i-プロピルフェニルフルオレン、9,9-ビス4-4-アミノ-2-メチルフェノキシ-3,5-ジ-t-ブチルフェニルフルオレン、9,9-ビス4-4-アミノ-2-エチルフェノキシ-3,5-ジ-t-ブチルフェニルフルオレン、9,9-ビス4-4-アミノ-2-n-プロピルフェノキシ-3,5-ジ-t-ブチルフェニルフルオレン、9,9-ビス4-4-アミノ-2-i-プロピルフェノキシ-3,5-ジ-t-ブチルフェニルフルオレン、9,9-ビス4-4-アミノ-2-t-ブチルフェノキシ-3,5-ジ-t-ブチルフェニルフルオレン、9,9-ビス4-4-アミノ-2-トリフルオロメチルフェノキシ-3,5-ジ-t-ブチルフェニルフルオレン、9,9-ビス4-4-アミノ-2-メチルフェノキシ-3,5-ジトリフルオロメチルフェニルフルオレン、9,9-ビス4-4-アミノ-2-エチルフェノキシ-3,5-ジトリフルオロメチルフェニルフルオレン、9,9-ビス4-4-アミノ-2-n-プロピルフェノキシ-3,5-ジトリフルオロメチルフェニルフルオレン、9,9-ビス4-4-アミノ-2-i-プロピルフェノキシ-3,5-ジトリフルオロメチルフェニルフルオレン、9,9-ビス4-4-アミノ-2-t-ブチルフェノキシ-3,5-ジトリフルオロメチルフェニルフルオレン、9,9-ビス4-4-アミノ-2-トリフルオロメチルフェノキシ-3,5-ジトリフルオロメチルフェニルフルオレン、9,9-ビス4-2-アミノ-3-メチルフェノキシ-3-メチルフェニルフルオレン、9,9-ビス4-2-アミノ-4-メチルフェノキシ-3-メチルフェニルフルオレン、9,9-ビス4-2-アミノ-5-メチルフェノキシ-3-メチルフェニルフルオレン、9,9-ビス4-2-アミノ-6-メチルフェノキシ-3-メチルフェニルフルオレン、9,9-ビス4-2-アミノ-3-トリフロオロメチルフェノキシ-3-メチルフェニルフルオレン、9,9-ビス4-2-アミノ-4-トリフロオロメチルフェノキシ-3-メチルフェニルフルオレン、9,9-ビス4-2-アミノ-5-トリフロオロメチルフェノキシ-3-メチルフェニルフルオレン、9,9-ビス4-2-アミノ-6-トリフロオロメチルフェノキシ-3-メチルフェニルフルオレン、9,9-ビス4-3-アミノ-2-メチルフェノキシ-3-メチルフェニルフルオレン、9,9-ビス4-3-アミノ-4-メチルフェノキシ-3-メチルフェニルフルオレン、9,9-ビス4-3-アミノ-5-メチルフェノキシ-3-メチルフェニルフルオレン、9,9-ビス4-3-アミノ-6-メチルフェノキシ-3-メチルフェニルフルオレン、9,9-ビス4-3-アミノ-2-エチルフェノキシ-3-メチルフェニルフルオレン、9,9-ビス4-3-アミノ-4-エチルフェノキシ-3-メチルフェニルフルオレン、9,9-ビス4-3-アミノ-5-エチルフェノキシ-3-メチルフェニルフルオレン、9,9-ビス4-3-アミノ-6-エチルフェノキシ-3-メチルフェニルフルオレン、9,9-ビス4-3-アミノ-2-n-プロピルフェノキシ-3-メチルフェニルフルオレン、9,9-ビス4-3-アミノ-4-n-プロピルフェノキシ-3-メチルフェニルフルオレン、9,9-ビス4-3-アミノ-5-n-プロピルフェノキシ-3-メチルフェニルフルオレン、9,9-ビス4-3-アミノ-6-n-プロピルフェノキシ-3-メチルフェニルフルオレン、9,9-ビス4-3-アミノ-2-i-プロピルフェノキシ-3-メチルフェニルフルオレン、9,9-ビス4-3-アミノ-4-i-プロピルフェノキシ-3-メチルフェニルフルオレン、9,9-ビス4-3-アミノ-5-i-プロピルフェノキシ-3-メチルフェニルフルオレン、9,9-ビス4-3-アミノ-6-i-プロピルフェノキシ-3-メチルフェニルフルオレン、9,9-ビス4-3-アミノ-2-t-ブチルフェノキシ-3-メチルフェニルフルオレン、9,9-ビス4-3-アミノ-4-t-ブチルフェノキシ-3-メチルフェニルフルオレン、9,9-ビス4-3-アミノ-5-t-ブチルフェノキシ-3-メチルフェニルフルオレン、9,9-ビス4-3-アミノ-6-t-ブチルフェノキシ-3-メチルフェニルフルオレン、9,9-ビス4-3-アミノ-2-トリフロオロメチルフェノキシ-3-メチルフェニルフルオレン、9,9-ビス4-3-アミノ-4-トリフロオロメチルフェノキシ-3-メチルフェニルフルオレン、9,9-ビス4-3-アミノ-5-トリフロオロメチルフェノキシ-3-メチルフェニルフルオレン、9,9-ビス4-3-アミノ-6-トリフロオロメチルフェノキシ-3-メチルフェニルフルオレン、9,9-ビス4-4-アミノフェノキシ-3-メチルフェニルフルオレン、9,9-ビス4-4-アミノフェノキシ-3-エチルフェニルフルオレン、9,9-ビス4-4-アミノフェノキシ-3-n-プロピルフェニルフルオレン、9,9-ビス4-4-アミノフェノキシ-3-i-プロピルフェニルフルオレン、9,9-ビス4-4-アミノフェノキシ-3-t-ブチルフェニルフルオレン、9,9-ビス4-4-アミノフェノキシ-3-トリフルオロメチルフェニルフルオレン、9-ビス4-4-アミノフェノキシ-3,5-ジメチルフェニルフルオレン、9,9-ビス4-4-アミノフェノキシ-3,5-ジエチルフェニルフルオレン、9,9-ビス4-4-アミノフェノキシ-3,5-ジ-n-プロピルフェニルフルオレン、9,9-ビス4-4-アミノフェノキシ-3,5-ジ-i-プロピルフェニルフルオレン、9,9-ビス4-4-アミノフェノキシ-3,5-ジ-t-ブチルフェニルフルオレン、9,9-ビス4-4-アミノフェノキシ-3,5-ジトリフルオロメチルフェニルフルオレン、m-フェニレンジアミン、p-フェニレンジアミノン、2,2′-ジアミノビフェニル、2,3′-ジアミノビフェニル、2,4′-ジアミノビフェニル、3,3′-ジアミノビフェニル、3,4′-ジアミノビフェニル、4,4′-ジアミノビフェニル、2-3-アミノフェニル-3′-アミノビフェニル、2,2′-ビス3-アミノフェニルビフェニル、2,2′-ジアミノジフェニルエーテル、2,3′-ジアミノジフェニルエーテル、2,4′-ジアミノジフェニルエーテル、3,3′-ジアミノジフェニルエーテル、3,4′-ジアミノジフェニルエーテル、4,4′-ジアミノジフェニルエーテル、2,2-ビス2-アミノフェニルプロパン、2,2-ビス3-アミノフェニルプロパン、2,2-ビス4-アミノフェニルプロパン、2,2-ビス3-2-アミノフェノキシフェニルプロパン、2,2-ビス3-3-アミノフェノキシフェニルプロパン、2,2-ビス4-2-アミノフェノキシフェニルプロパン、2,2-ビス4-3-アミノフェノキシフェニルプロパン、2,2-ビス4-4-アミノフェノキシフェニルプロパン等の芳香族ジアミンを例示することが出来る。また、本発明においては、4,4’-メチレンビスシクロヘキシルアミン、イソホロンジアミン、シス-1,4-ジアミノシクロヘキサン、1,4-シクロヘキサンビスメチルアミン、2,5-ビスアミノメチルビシクロ2.2.1ヘプタン、2,6-ビスアミノメチルビシクロ2.2.1ヘプタン、3,8-ビスアミノメチルトリシクロ5.2.1.0デカン、1,3-ジアミノアダマンタン、2,2-ビス4-アミノシクロヘキシルプロパン、2,2-ビス4-アミノシクロヘキシルヘキサフルオロプロパン、1,3-プロパンジアミン、1,4-テトラメチレンジアミン、1,5-ペンタメチレンジアミン、1,6-ヘキサメチレンジアミン、1,7-ヘプタメチレンジアミン、1,8-オクタメチレンジアミン、1,9-ノナメチレンジアミン、ビス4-アミノシクロヘキシルメタン、ビス4-アミノ-3-メチルシクロヘキシルメタン等の脂肪族ジアミンも、使用可能である。なお、本発明においては、上述したトリアミン等と共に、シロキサンジアミンや、分子内にアミノ基を4個以上有するアミン化合物を、トリアミン等と共重合せしめた状態にて、或いは、多分岐ポリアミド酸合成時にトリアミン等と同時に添加することにより、使用することも可能である。そのようなシロキサンジアミンとしては、3-アミノプロピルテトラメチルジシロキサン、ビスアミノフェノキシジメチルシランやビス3-アミノプロピルポリメチルジシロキサン等が挙げられ、また、分子内にアミノ基を4個以上有するアミン化合物としては、トリス3,5-ジアミノフェニルベンゼン、トリス3,5-ジアミノフェノキシベンゼン等が挙げられる。また、上述してきた、テトラカルボン酸二無水物、トリアミン、ジアミン、及び分子内にアミノ基を4個以上有するアミン化合物の各化合物におけるベンゼン環に、炭化水素基アルキル基、フェニル基、シクロヘキシル基等、ハロゲン基、アルコキシ基、アセチル基、スルホン酸基等の置換基を有する誘導体であっても、本発明においては、用いることが可能である。そのようなテトラカルボン酸二無水物と、トリアミン及び、ジアミン、シロキサンジアミン、或いは分子内にアミノ基を4個以上有するアミン化合物。以下、適宜アミン成分という。との反応は、比較的低温、具体的には100°C以下、好ましくは50°C以下の温度下において実施することが好ましい。また、テトラカルボン酸二無水物とアミン成分は、テトラカルボン酸二無水物に由来する酸無水物基の総数:αと、アミン成分に由来するアミノ基の総数:βとが、α:β=1.0:0.3~1.0:1.5を満たすような、好ましくは、α:β=1.0:0.3~1.0:0.5、或いはα:β=1.0:1.0~1.0:1.5を満たすような量的割合において、反応せしめることが好ましい。さらに、ポリアミド酸の合成は、所定の溶媒内にて行なうことが好ましい。本発明において用いられ得る溶媒としては、N-メチル-2-ピロリドン、N,N-ジメチルアセトアミドDMAc、N,N-ジエチルアセトアミド、ジメチルホルムアミド、ジメチルスルホキシド、ジエチルスルホキシド、テトラメチルスルホン、ヘキサメチルスルホン、ヘキサメチルフォスホアミド等の非プロトン性極性溶媒や、m-クレゾール、o-クレゾール、p-クレゾール、p-クロロフェノール、m-クロロフェノール、o-クロロフェノール等のフェノール系溶媒、ジオキサン、テトラヒドロフラン、ジグライム、ビス2-メトキシエチルエーテル等のエーテル系溶媒の他、N-メチルカプロラクタム、1,2-ジメトキシエタン、1,2-ビス2-メトキシエトキシエタン、γ-ブチロラクトン、乳酸エチル、3-メトキシプロピオン酸メチル、プロピレングリコールモノメチルエーテルアセテート、シクロヘキサノン、テトラヒドロフラン、1,3-ジオキサン、1,4-ジオキサン、ピリジン、ピコリン、ジメチルスルホン、テトラメチル尿素等を挙げることが出来、これらは単独で、若しくは二種以上の混合溶媒として、使用することが可能である。次いで、上述のようにして得られたポリアミド酸と、アルコキシシリル基を有するシランカップリング剤と、シリカ微粒子とを用いて、ポリアミド酸相とシリカ相とが共有結合によって一体となった分子構造を呈する有機-無機ポリマーハイブリッドIが合成される。具体的には、ポリアミド酸とアルコキシシリル基を有するシランカップリング剤とを反応させて、複数の末端基のうちの少なくとも一部が水酸基及び/又はアルコキシシリル基であるポリアミド酸とし、かかるポリアミド酸とシリカ微粒子とを反応させることにより、有機-無機ポリマーハイブリッドIが得られるのである。ここで、本発明において用いられるアルコキシシリル基を有するシランカップリング剤としては、例えば、3-アミノプロピルトリメトキシシラン、3-アミノプロピルトリエトキシシラン、アミノフェニルトリメトキシシラン、3-アミノプロピルメチルジエトキシシラン、3-アミノフェニルジメチルメトキシシラン、アミノフェニルトリメトキシシラン、アミノエチルアミノメチルフェネチルトリメトキシシラン、プロピルトリメトキシシリルカルボン酸、プロピルメチルジエトキシシリルカルボン酸、ジメチルメトキシシリル安息香酸、3-アミノプロピルメチルジメトキシシラン、3-アミノプロピルジメチルエトキシシラン、2-アミノエチルアミノメチルトリメトキシシラン、N-フェニル-3-アミノプロピルメチルジメトキシシラン、カルボン酸無水物基含有シラン類[3-トリエトキシシリルプロピル琥珀酸無水物TEPSA、3,4-ジカルボキシフェニルトリメトキシシランの酸無水物、3,4-ジカルボキシベンジルトリメトキシシランの酸無水物等]、メルカプトメチルトリメトキシシラン、2-メルカプトエチルトリメトキシシラン、3-メルカプトプロピルトリメトキシシラン、3-メルカプトプロピルジメトキシメチルシラン、2-アミノエチルアミノメチルトリメトキシシラン、3-2-アミノエチルアミノプロピルトリメトキシシラン、3-2-アミノエチルアミノプロピルジメトキシメチルシラン、3-2-2-アミノエチルアミノエチルアミノプロピルトリメトキシシラン、N-3-トリメトキシシリルプロピルウレア、N-3-トリエトキシシリルプロピルウレア、2-2-アミノエチルチオエチルトリメトキシシラン、2-2-アミノエチルチオエチルトリエトキシシラン、2-2-アミノエチルチオエチルジメトキシメチルシラン、2-2-アミノエチルチオエチルジエトキシメチルシラン、2-アミノフェニルトリメトキシシラン、2-アミノフェニルトリエトキシシラン、3-アミノフェニルトリメトキシシラン、3-アミノフェニルトリエトキシシラン、4-アミノフェニルトリメトキシシラン、4-アミノフェニルトリエトキシシラン、ビス3-トリメトキシシリルプロピルアミン、ビス3-トリエトキシシリルプロピルアミン、3-シクロヘキシルアミノプロピルトリメトキシシラン、3-シクロヘキシルアミノプロピルジメトキシメチルシラン、3-フェニルアミノプロピルトリメトキシシラン、3-フェニルアミノプロピルジメトキシメチルシラン、3-ベンジルアミノプロピルトリメトキシシラン、3-ベンジルアミノプロピルジメトキシメチルシラン、3-p-ビニルベンジルアミノプロピルトリメトキシシラン、3-p-ビニルベンジルアミノプロピルジメトキシメチルシラン、3-アリルアミノプロピルトリメトキシシラン、3-アリルアミノプロピルジメトキシメチルシラン、3-ピペラジノプロピルトリメトキシシラン、3-ピペラジノプロピルジメトキシメチルシラン、2-3,4-エポキシシクロヘキシルエチルトリメトキシシラン、2-3,4-エポキシシクロヘキシルエチルジメトキシメチルシラン、3-イソシアネートプロピルトリメトキシシラン、3-イソシアネートプロピルトリエトキシシラン、3-イソシアネートプロピルジメトキシメチルシラン、3-イソシアネートプロピルジエトキシメチルシラン、3-グリシドキシプロピルプロピルトリメトキシシラン、3-グリシドキシプロピルトリエトキシシラン、3-グリシドキシプロピルメチルジメトキシシラン、3-グリシドキシプロピルメチルジエトキシシラン等を、挙げることが出来る。なお、本発明においては、上述の如きアルコキシシリル基を有するシランカップリング剤に代えて、アミノ基、酸無水物基又はカルボキシル基と反応可能な官能基を有し、且つシラノール基とも反応可能な官能基を分子内に有する多官能化合物も、使用することが出来る。かかる多官能化合物としては、2-アミノエタノール、3-アミノ-1-プロパノール、1-アミノ-2-ブタノール、1-アミノ-1-ブタノール、3-アミノプロピオン酸、2-アミノプロピオン酸、ジイソシアナート化合物類、ジグリシジル化合物類等を、挙げることが出来る。また、上述の如きシランカップリング剤と多分岐ポリアミド酸との反応は、先に説明したテトラカルボン酸二無水物とアミン成分とを反応せしめた際と同様の温度条件にて、また、同様の溶媒中にて実施されることが望ましい。本発明において用いられるシリカ微粒子としては、従来より公知のものが何れも用いられ得るが、一般に、10μm以下、好ましくは3μm以下、更に好ましくは1μm以下、特に100~700nm程度の大きさ平均粒子径のものが好ましく、更に、シリカ微粒子のオルガノゾルが、有利に用いられる。なお、シリカ微粒子の使用量は、最終的に得られるリチウムイオン電池用セパレータが所望とするガーレー値好ましくは2000sec/100mL以下、より好ましくは1000sec/100mL以下となるように、適宜に決定されることとなる。また、シリカ微粒子のオルガノゾルを用いる場合、製膜性の観点より、シリカ微粒子の濃度が40重量以上、好ましくは50重量以上のオルガノゾルが、有利に採用される。なお、上述した所定のポリアミド酸とシリカ微粒子との反応は、所定の溶媒中にて容易に進行する。かかる溶媒としては、多分岐ポリアミド酸を合成する際の溶媒として例示したものを用いることが望ましい。そして、所定の溶媒を用いてなるポリアミド酸溶液中に、シリカ微粒子のオルガノゾルを添加し、溶液を撹拌することによって、ポリアミド酸相とシリカ相とが共有結合によって一体となった有機-無機ポリマーハイブリッドIが得られるのである。次いで、得られた有機-無機ポリマーハイブリッドIのポリアミド酸相をイミド化することにより、ポリイミド相とシリカ相とが共有結合によって一体となった有機-無機ポリマーハイブリッドIIを合成する。すなわち、有機-無機ポリマーハイブリッドIは、シリカ微粒子が、ポリアミド酸の複数の末端基のうちの水酸基及び/又はアルコキシシリル基と共有結合してなるものであるところから、ポリアミド酸分子の周辺に、シリカ微粒子が比較的均一に存在した構造を呈している。そして、そのような有機-無機ポリマーハイブリッドIをイミド化せしめると、シリカ微粒子が均一に存在した状態を維持した有機-無機ポリマーハイブリッドIIとなるのである。ここで、有機-無機ポリマーハイブリッドIのイミド化は、従来より公知の手法の中から適宜に選択されて、採用される。一般に、リチウムイオン電池用セパレータはフィルム状であることから、一般の高分子材料の場合と同様に、下記の如き手法にてイミド化及び製膜化を行うことが可能である。具体的には、1所定溶媒を用いてなる有機-無機ポリマーハイブリッドIの溶液を、ガラス、高分子フィルム等の基盤上に流延せしめた後、熱イミド化加熱乾燥する方法、2上記混合溶液をガラス、高分子フィルム等の基盤上にキャストした後、水、アルコール、ヘキサン等の受溶媒に浸漬せしめ、フィルム化させた後、熱イミド化加熱乾燥する方法等が挙げられ、本発明においては、これらの何れをも採用することが可能である。また、有機-無機ポリマーハイブリッドIに対して化学処理を施すことによって、イミド化せしめることも可能である。そして、以上のようにして得られた、ポリイミド相とシリカ相とが共有結合によって一体となった分子構造を呈する有機-無機ポリマーハイブリッドIIに対して、そのシリカ相を除去するための処理を施すことによって、目的とする、多孔性ポリイミドからなるリチウムイオン電池用セパレータが得られるのである。ここで、有機-無機ポリマーハイブリッドIIよりシリカ相を除去するための処理方法としては、従来より公知の各種手法が採用され得るが、一般には、有機-無機ポリマーハイブリッドIIを、フッ化水素酸や、フッ化水素アンモニウム等のフッ素含有化合物の水溶液に所定時間、浸漬せしめ、シリカ相を除去する方法が、採用される。なお、フッ化水素酸等のフッ素含有化合物の水溶液を用いる場合にあっては、その濃度は、一般に、0.5~40重量のものが使用される。また、フッ化水素酸等のフッ素含有化合物の水溶液や、その他の溶液を用いてシリカ相の除去処理を実施した場合、かかる処理によって得られた多孔性ポリイミドについては、水を用いた洗浄処理を施し、更に、20°Cにおける表面張力が72.25mN/m未満である液体を用いた洗浄処理を施すことが好ましい。このような二段階の洗浄処理を実施することにより、得られる多孔性ポリイミドの収縮を効果的に抑制すること可能である。ここで、表面張力とは、懸滴法に従って測定されるものを意味する。20°Cにおける表面張力が72.25mN/m未満である液体としては、イソプロパノールIPA、ブタノール、エタノール、メタノール、ヘキサン等を例示することが出来る。本発明においては、水との置換がスムーズに進行するように、水溶性の液体が有利に用いられる。上述してきたように、本発明に係る製造方法においては、従来法と比較して簡易にリチウムイオン電池用セパレータを製造することが可能である。以下に、本発明の実施例を幾つか示し、本発明を更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等を加え得るものであることが、理解されるべきである。なお、以下の実施例において得られた、リチウムイオン電池用セパレータたる多孔性フィルムの透気度ガーレー値は、JIS-P-8117に規定されるガーレー試験法に基づいて、株式会社東洋精機製作所製のガーレー式デンソメータを用いて測定した。-実施例1、実施例2-撹拌機、窒素導入管、塩化カルシウム管及び温度計を備えた100mLの三つ口フラスコに、N,NジメチルアセトアミドDMAc:30mLを加え,2,3,3’,4’-オキシジフタル酸無水物a-ODPA:12.7g40.8mmolを溶解させた。この溶液を、窒素気流下で攪拌しながら、20mLのDMAcに溶解させたオキシジアニリンODA:7.95g39.6mmolを徐々に加えた後、さらに25°Cで3時間、攪拌することにより、酸無水物末端直鎖ポリアミド酸を合成した。一方、別途用意した、撹拌機、窒素導入管、塩化カルシウム管及び温度計を備えた200mLの三つ口フラスコに、所定量のDMAc分散コロイダルシリカ平均粒子径:180nmを加え,更に1,3,5-トリス4-アミノフェノキシベンゼンTAPOB:3.9g9.77mmolを溶解させた。この溶液を、窒素気流下で攪拌しながら、10mLのDMAcに溶解させたa-ODPA:2.05g6.62mmolを徐々に加えた後、25°Cで2時間攪拌した。この溶液に、3-エトキシシリルプロピル琥珀酸無水物TEPSA:3.4g10.1mmolを加え、1時間撹拌することにより、多分岐ポリアミド酸-シリカハイブリッド溶液を得た。尚、DMAc分散コロイダルシリカは、後述する有機-無機ポリマーハイブリッド本発明の有機-無機ポリマーハイブリッドIIに相当におけるシリカ含有量が下記表1に示す数値となるような量において、使用した。この多分岐ポリアミド酸-シリカハイブリッド溶液に、別途準備した酸無水物末端直鎖ポリアミド酸溶液を徐々に加えた後、25°Cで3時間、撹拌することにより、部分的に直鎖部を有する多分岐ポリアミド酸-シリカハイブリッド溶液を得た。更に、この溶液を、ポリエステルフィルム上にキャストした。得られたフィルムを、窒素雰囲気下にて、100°Cで1時間、200°Cで1時間、300°Cで1時間、加熱処理することにより、有機-無機ポリマーハイブリッド本発明の有機-無機ポリマーハイブリッドIIに相当からなるフィルムを得た。尚、実施例2において、ポリエステルフィルム上への多分岐ポリアミド酸-シリカハイブリッド溶液のキャスト量は、実施例1のキャスト量とは異なる量を採用した。そして、得られたフィルムをフッ化水素酸15に3時間浸漬せしめることにより、シリカを除去した。さらにイオン交換水に1時間浸漬し洗浄後、イソプロパノールIPAに1時間浸漬せしめ、100°Cで1時間、減圧乾燥させることにより、2種類の多孔性フィルムを得た。得られた多孔性フィルムの膜厚及びガーレー値を、下記表1に示す。-実施例3~16-DMAc分散コロイダルシリカの使用量を変更し、また、ポリエステルフィルム上への多分岐ポリアミド酸-シリカハイブリッド溶液のキャスト量を適宜変更したこと以外は実施例1と同様の手法に従い、14種類の多孔性フィルムを得た。得られた各多孔性フィルムの膜厚及びガーレー値を、下記表1に示す。-実施例17~22-オキシジアニリンODAに代えて1,3-ビス3-アミノフェノキシベンゼンTPEMを用いて、また、DMAc分散コロイダルシリカの使用量を変更し、更にポリエステルフィルム上への多分岐ポリアミド酸-シリカハイブリッド溶液のキャスト量を適宜変更したこと以外は実施例1と同様の手法に従い、6種類の多孔性フィルムを得た。得られた各多孔性フィルムの膜厚及びガーレー値を、下記表1に示す。-実施例23、実施例24-2,3,3’,4’-オキシジフタル酸無水物a-ODPAに代えて4,4’-オキシジフタル酸無水物s-ODPAを用いたこと以外は、実施例1と同様の手法に従い、2種類の多孔性フィルムを得た。得られた各多孔性フィルムの膜厚及びガーレー値を、下記表1に示す。-実施例25、実施例26-2,3,3’,4’-オキシジフタル酸無水物a-ODPAに代えて4,4’-ヘキサフルオロイソプロピリデンジフタル酸無水物6FDAを用いたこと以外は、実施例1と同様の手法に従い、2種類の多孔性フィルムを得た。得られた各多孔性フィルムの膜厚及びガーレー値を、下記表1に示す。"